(57)【要約】絶縁されたタックストーンであって、  基礎タックストーン（２０）と、ここで、上記基礎タックストーンは、  ２０℃〜５００℃で２．０Ｗ・ｍ−１・Ｋ−１よりも低い熱伝導率を示し、自立するのに十分な剛性を示し、且つ該基礎タックストーンの絶縁された面を覆う、絶縁層（４０）と、ここで、上記絶縁された面は、上記基礎タックストーンの下面（２０３）に含まれ、下遷移面（２０１４−１２）内に延在し、下遷移面（２０１４−１２）の２０％超を占め、  上記絶縁層は、酸化物に基づく質量パーセンテージとして、Ａｌ２Ｏ３＋ＳｉＯ２＋ＺｒＯ２＋ＣａＯ＋Ｎａ２Ｏ＋ＭｇＯ＋Ｋ２Ｏ＋ＴｉＯ２＋Ｆｅ２Ｏ３＋ＨｆＯ２＋Ｐ２Ｏ５＋Ｙ２Ｏ３＞８０％である化学組成を有する。【選択図】図２ａ
2021521083.tif 000002
【特許請求の範囲】
【請求項１】
上縁（２５）を含むタンク（１２）と、
金属構造物（１４）と、
側壁（２６）及び中段（１８）を含む上部構造（１６）と
を備えているガラス炉（１０）の、該中段に配置されることが意図される絶縁されたタックストーンであって、
上記絶縁されたタックストーンは、
上部構造脚（３０）及びタンク脚（３２）を含むＬ字形断面のプロファイル断面の形をとる、鋳造又は焼結された基礎タックストーン（２０）と、ここで、上記基礎タックストーンは、
該基礎タックストーンの長さ（Ｌ２０）を区切る第１及び第２の端面（２０１；２０２）、
金属構造物（１４）上に載置することが意図される水平敷設面（２０１４）、該タンク（１２）の上縁（２５）に面して延在することが意図されるタンク面（２０１２）、並びに該敷設面（２０１４）及び該タンク面（２０１２）を接続する下遷移面（２０１４−１２）を含む、下面（２０３）、
外側面（２０４）、
上部に該側壁（２６）が載置されることが意図される上部構造面（２０２６）、並びに該上部構造面２０２６及び該下面（２０３）を接続する上遷移面（２０２６−３）を含む、上面（２０５）
で構成されている外面を画定する、
２０℃〜５００℃で２．０Ｗ・ｍ−１・Ｋ−１よりも低い熱伝導率を示し、自立するのに十分な剛性を示し、且つ該基礎タックストーンの絶縁された面を覆う、絶縁層（４０）と
を含み、
上記絶縁された面は、上記基礎タックストーンの下面（２０３）に含まれ、該下遷移面（２０１４−１２）内に延在し、該下遷移面（２０１４−１２）の２０％超を占め、
上記絶縁層は、酸化物に基づく質量パーセンテージとして、Ａｌ２Ｏ３＋ＳｉＯ２＋ＺｒＯ２＋ＣａＯ＋Ｎａ２Ｏ＋ＭｇＯ＋Ｋ２Ｏ＋ＴｉＯ２＋Ｆｅ２Ｏ３＋ＨｆＯ２＋Ｐ２Ｏ５＋Ｙ２Ｏ３＞８０％である化学組成を有する、前記絶縁されたタックストーン。
【請求項２】
下遷移面（２０１４−１２）が、上記上部構造脚（３０）及びタンク脚（３２）を接続する下接合面（２３）を含み、該絶縁された面が、少なくとも上記下接合面（２３）を覆うように延在し、該下接合面（２３）が好ましくは、該敷設面（２０１４）を含む該上部構造脚（３０）の水平面及び該タンク面（２０１２）を含むタンク脚（３２）の水平面を接続する、請求項１に記載の、絶縁されたタックストーン。
【請求項３】
絶縁層（４０）が、１０ＭＰａ超の圧縮破砕強度を有する、請求項１又は２に記載の、絶縁されたタックストーン。
【請求項４】
絶縁層（４０）が、セラミック基材によって互いに結合された繊維で構成されているセラミックス基複合材料を含む、好ましくは該セラミックス基複合材料で構成されている、請求項１〜３のいずれか１項に記載の、絶縁されたタックストーン。
【請求項５】
該繊維が、酸化物に基づく質量パーセンテージとして、５０％超のＡｌ２Ｏ３及び／又はＳｉＯ２及び／又はＺｒＯ２を含む酸化物材料で構成され、及び／又は該繊維が、該セラミックス基複合材料の体積の３０％超及び好ましくは７０％未満を占める、請求項４に記載の、絶縁されたタックストーン。
【請求項６】
該繊維が、
９５質量％超のアルミナで構成された繊維、
９５質量％超のシリカで構成された繊維、
９５質量％超のムライトで構成された繊維、及び
９５質量％超のガラスで構成された繊維
の中から選択される、請求項５に記載の、絶縁されたタックストーン。
【請求項７】
該基材が、Ａｌ２Ｏ３及び／又はＳｉＯ２を備えている、請求項４〜６のいずれか１項に記載の、絶縁されたタックストーン。
【請求項８】
該基材が、該基材に対する質量パーセンテージとして、６５％超のＡｌ２Ｏ３含量、及び／又は１５％超であり３５％未満のＳｉＯ２含量、及び／又はＡｌ２Ｏ３及びＳｉＯ２以外の３％未満の酸化物の含量を有する、請求項４〜７のいずれか１項に記載の、絶縁されたタックストーン。
【請求項９】
該セラミックス基複合材料が、該酸化物の合計を１００質量パーセンテージとして、下記の化学分析：
ＳｉＯ２：４７％〜６７％、
Ａｌ２Ｏ３：３２％〜５２％、
Ａｌ２Ｏ３及びＳｉＯ２以外の酸化物種：＜５％
を示す、請求項４〜８のいずれか１項に記載の、絶縁されたタックストーン。
【請求項１０】
絶縁層（４０）が、該絶縁された面に付着されている、請求項１〜９のいずれか１項に記載の、絶縁されたタックストーン。
【請求項１１】
該絶縁された面が、少なくとも該敷設面に至るまで及び／又は該タンク面（２０１２）に至るまで延在する、請求項１〜１０のいずれか１項に記載の、絶縁されたタックストーン。
【請求項１２】
該絶縁された面が、該下遷移面（２０１４−１２）の６０％超を占める、請求項１〜１１のいずれか１項に記載の、絶縁されたタックストーン。
【請求項１３】
該絶縁された面が、該上部構造脚によって画定される該下遷移面（２０１４−１２）の水平部分の少なくとも一部まで延在する、請求項１〜１２のいずれか１項に記載の、絶縁されたタックストーン。
【請求項１４】
該絶縁された面が、該敷設面（２０１４）の少なくとも一部まで延在する、請求項１〜１３のいずれか１項に記載の、絶縁されたタックストーン。
【請求項１５】
該絶縁された面が、上記水平部分を覆うことなく、該タンク脚によって画定される該下遷移面（２０１４−１２）の水平部分に至るまで延在する、請求項１〜１４のいずれか１項に記載の、絶縁されたタックストーン。
【請求項１６】
該絶縁された面が、該タンク脚によって画定される該下遷移面（２０１４−１２）の水平部分の少なくとも一部まで延在する、請求項１〜１３のいずれか１項に記載の、絶縁されたタックストーン。
【請求項１７】
絶縁層（４０）が、焼結材料で作製され、及び／又は２０℃〜５００℃で０．６Ｗ・ｍ−１・Ｋ−１よりも低い熱伝導率を示す、請求項１〜１６のいずれか１項に記載の、絶縁されたタックストーン。
【請求項１８】
絶縁層（４０）が、セラミックス基複合材料の第１のシート、２０℃〜５００℃で２．０Ｗ・ｍ−１・Ｋ−１よりも低い熱伝導率を示す充填材料、及びセラミックス基複合材料の第２のシートを重ね合わせて含むサンドイッチ構造を示す、請求項１〜１７のいずれか１項に記載の、絶縁されたタックストーン。
【請求項１９】
ガラス炉（１０）であって、
上縁（２５）を含むタンク（１２）、
金属構造物（１４）、及び
側壁（２６）と、請求項１〜１８のいずれか１項に記載の、絶縁されたタックストーンを含む中段（１８）とを含む、上部構造（１６）
を備えており、
該上部構造の該側壁が、該基礎タックストーンの該上部構造面上に載置され、
該基礎タックストーンの該敷設面が、該金属構造物上に載置され、
該基礎タックストーンの該タンク面が、該タンクの上縁に面する、
前記ガラス炉（１０）。
【発明の詳細な説明】
【技術分野】
【０００１】
本発明は、ガラス炉用の絶縁されたタックストーン、及びそのような絶縁されたタックストーンを含むガラス炉に関する。
【背景技術】
【０００２】
数多くのガラス製品が、化合物、例えば酸化物、炭酸塩、硫酸塩及び硝酸塩、を含む原材料のガラス化可能な混合物を溶融し且つ精練することによって製造される。この２つの工程は炉内で行なわれ、その炉の主な構成要素は、これら炉内で発生する熱的且つ機械的ストレスに、特に高温に、耐えることができる耐火物である。従って、ガラス炉は一般的に、それらの特性に従って種々の場所に配置された、非常に多数の耐火製品を含む。該炉の各部品について、選択された製品は、ガラスを使用不能にする欠陥を引き起こさず（これは製造歩留まりを低減させるだろう）且つ満足のいく耐用年数を炉に与えるよう十分耐性のあるものである。
【０００３】
図１は、ガラス炉１０の片側断面を概略的に示す。特に、タンク１２、金属構造物１４、及び上部構造１６が見える。
【０００４】
溶融ガラスを収容することを意図されるタンク１２は、垂直側壁２２及び底部２４を備えている。側壁２２は慣用的に、該タンクの全体の高さにわたって上縁２５に至るまで延在する側タンクブロックで構成されている。
【０００５】
上部構造１６は慣用的に、そのベース部で、それを介して金属構造物上に載置される中段１８と、該中段１８上に載置される側壁２６と、クラウン２８とを備えている。バーナーは、図示されていないが、該側壁２６に配置されており、交互に作動する。
【０００６】
金属構造物１４は慣用的に、鋳鉄で作製され、該タンクの側壁２２の外側を取り囲む。それは、該上部構造１６の重みを支える。
【０００７】
該中段１８は、図２ａに示されている形状を慣用的に有する基礎タックストーン（basic  tuckstones）２０を備えており且つ好ましくは、該基礎タックストーン２０によって構成されている。慣用的に、各基礎タックストーン２０は、Ｌ字型断面のプロファイル断面の全体形状を有する。稼動中、Ｌ字の長い脚、即ち「上部構造脚」３０、は、水平に延在する。Ｌ字の短い脚、即ち「タンク脚３２」、は、該上部構造脚３０の下に垂直に延在する。
【０００８】
基礎タックストーン２０の外面は、
基礎タックストーン、即ちプロファイル断面、の、長さＬ２０を区切る、それぞれ第１の端部表面２０１及び第２の端部表面２０２、
稼動中に金属構造物１４上に載置される水平敷設面２０１４、稼動中にタンク１２の上縁２５に面して延在する、好ましくは水平である、タンク面２０１２、並びに、敷設面２０１４とタンク面２０１２とを接続する下遷移面２０１４−１２を含む、下面２０３、
好ましくは垂直である、外側面２０４、
動作中に側壁２６が表面に、好ましくは水平に、載置される上部構造面２０２６、並びに上部構造面２０２６及び下面２０３、特にタンク面２０１２、を接続する上遷移面２０２６−３を含む、上面２０５
で構成されている。
【０００９】
図２ｂにおいて、該タンク面２０１２、該敷設面２０１４、及び該上部構造面２０２６は、点線によって描かれている。
【００１０】
基礎タックストーン２０は、一般に吹込み空気による冷却のおかげで、おおよそ１００度ほどの温度の環境に上部構造脚３０が部分的にあり、一方、タンク脚３２は、部分的に炉内にあり、約１５００℃の温度にあるので、有意な熱ストレスに耐える必要がある。
【００１１】
その上、該基礎タックストーンは、該バーナーの交互動作と、維持動作、例えば該炉の外部冷却の停止、次に、再始動を必要とする「タンクパッチング」と呼ばれる動作、又はそうでない場合には、バーナーの停止、次に、再始動を必要とするバーナー若しくはバーナーユニットを変更する動作、に起因して、熱サイクルを受ける。
【００１２】
これらのストレスに耐える為に、基礎タックストーンは、耐火生成物で、特に、ジルコニア３０〜４５質量％を一般に備えているアルミナ−ジルコニア−シリカ型（略してＡＺＳ）生成物で、非常に高いジルコニア含量（典型的に、８５質量％超のジルコニア）を有する生成物で、高いアルミナ含量（典型的に、９０質量％超のアルミナ）を有する生成物で、又はジルコン生成物で、構成されている。
【００１３】
しかしながら、亀裂に抵抗する基礎タックストーンの能力は、炉の長い耐用年数を求めるガラス製造業者の現在の変更の必要性を満たすには不十分な場合がある。特に、基礎タックストーンの亀裂は破砕につながり、破片を溶融ガラスの浴内に落とし、従って、ガラスに欠陥を発生させうる。その上、次に、該基礎タックストーンは、金属構造物及びタンクをもはや正しく保護しない。上部構造の残りが、それ自体のバランスをとれないこともありうる。
【発明の概要】
【発明が解決しようとする課題】
【００１４】
それ故に、亀裂に対する基礎タックストーンの耐性を改善する必要がある。本発明の目的は、この必要性に対処することである。
【課題を解決するための手段】
【００１５】
本発明は、絶縁されたタックストーンであって、
本明細書で上記された、外面を画定する基礎タックストーン；
２０℃〜５００℃で２．０Ｗ・ｍ−１・Ｋ−１よりも低い熱伝導率を示し且つ該基礎タックストーンの絶縁された面を覆う絶縁層、ここで、上記絶縁された面が、上記基礎タックストーンの下面２０３に含まれ、該下遷移面２０１４−１２内に延在し、下遷移面２０１４−１２の２０％超を占める、
を備えており、
上記絶縁層が、酸化物に基づく質量パーセンテージとして、Ａｌ２Ｏ３  ＳｉＯ２  ＺｒＯ２、ＣａＯ、Ｎａ２Ｏ、ＭｇＯ、Ｋ２Ｏ、ＴｉＯ２、Ｆｅ２Ｏ３、ＨｆＯ２、Ｐ２Ｏ５、及びＹ２Ｏ３含量の合計、すなわち「Ａｌ２Ｏ３＋ＳｉＯ２＋ＺｒＯ２＋ＣａＯ＋Ｎａ２Ｏ＋ＭｇＯ＋Ｋ２Ｏ＋ＴｉＯ２＋Ｆｅ２Ｏ３＋ＨｆＯ２＋Ｐ２Ｏ５＋Ｙ２Ｏ３」が、＞８０％である化学組成を有する、
上記絶縁されたタックストーンに関する。
【００１６】
驚くべきことに本発明者等は、そのような絶縁層の存在が、基礎タックストーンの亀裂に対する耐性を、それ故にその寿命を、著しく改善することを見出した。
【００１７】
本明細書の記載の残りの部分において、基礎タックストーン及び絶縁層を含むそのようなタックストーンは、「絶縁されたタックストーン」又は「本発明に従うタックストーン」と言及される。
【００１８】
好適には、該絶縁層は、自立するのに十分な剛性を有する。
【００１９】
好適には、該絶縁層は、１０ＭＰａ超の圧縮破砕強度を有し、それは、タックストーンの安定性と、その絶縁を改善する。
【００２０】
１つの特に有利な実施態様において、該絶縁層が、セラミックス基複合材料（ceramic  matrix  composite）、すなわち「ＣＭＣ」、である。ＣＭＣは、熱劣化に対して特に耐性があることが証明されている。ＣＭＣは、ソーダ含有蒸気（soda-containing  vapor）からの腐食に対して良好な耐性も示す。典型的に、ＣＭＣは、自立型絶縁層を形成するのに十分な剛性と、１ＭＰａ超の圧縮強度と、１０ＭＰａ超の圧縮破砕強度とを有する。
【００２１】
本発明はまた、ガラス溶融タンク、該タンク上に延在する上部構造、及び該上部構造の側壁を支持する金属構造物を備えている炉を製造する為の方法に関し、該方法は、本発明に従う絶縁されたタックストーンを、金属構造物と上記上部構造側壁との間の中段に組み込むことを含み、
該上部構造の側壁は、基礎タックストーンの上部構造面に、直接又は他の手法で、好ましくは直接、載置され、
該基礎タックストーンの敷設面は、該金属構造物上に、直接又は他の手法で、好ましくは直接、載置され、且つ
該基礎タックストーンのタンク面は、該タンクの上縁に面している。
【００２２】
本発明は、最終的に、
上縁を含むタンクと、
金属構造物と、
本発明に従う絶縁されたタックストーンを含む中段を含む上部構造と
を備えているガラス炉に関し、
該上部構造の側壁は、基礎タックストーンの上部構造面に、直接又は他の手法で、好ましくは直接、載置され、
該基礎タックストーンの敷設面は、該金属構造物上に、直接又は他の手法で、好ましくは直接、載置され、且つ
該基礎タックストーンのタンク面は、該タンクの上縁に面している。
【００２３】
好適には、該中段は、本発明に従う絶縁されたタックストーンで構成されている。
【００２４】
本発明に従う絶縁されたタックストーンはさらに、下記の任意の特徴のうちの１つ以上を含みうる：
該絶縁された面が、少なくとも敷設面に至るまで延在する；
該絶縁された面が、下遷移面の６０％超を示す；
該下遷移面が、該上部構造脚及びタンク脚を接続する下接合面を備えており、及び、該絶縁された面が、少なくとも上記下接合面を覆うような様式で延在する；
該下接合面が、該敷設面を含む上部構造脚の水平面と、タンク面を含む該タンク脚の水平面とを接続する；
該絶縁された面が、該上部構造脚により画定された下遷移面の、少なくとも水平部分の部分まで延在する；
該絶縁された面が、該敷設面の、少なくとも部分まで延在する；
該絶縁された面が、全敷設面上に延在する；
該絶縁された面が、該水平部分を覆うことなく、該タンク脚により画定された該下遷移面の水平部分に至るまで延在し、又は該絶縁された面が、該タンク脚により画定された下遷移面の水平部分の少なくとも部分まで延在する；
該絶縁された面が、該タンク面に至るまで延在する；
絶縁層が、該絶縁された面に付着されている；
該絶縁層が、フェルト、絶縁パネル、セラミックフォーム、セラミックス基複合材料、及びそれらの混合物から選択される；
該絶縁層が、酸化物に基づく質量パーセンテージとして、Ａｌ２Ｏ３＋ＳｉＯ２＋ＺｒＯ２＋ＣａＯ＋Ｎａ２Ｏ＋ＭｇＯ＋Ｋ２Ｏ＋ＴｉＯ２＋Ｆｅ２Ｏ３＋ＨｆＯ２＋Ｐ２Ｏ５＋Ｙ２Ｏ３＞９０％である化学組成を有する；
該絶縁層の質量の９０％超が、酸化物で構成されている；
該絶縁層が、焼結材料で作製されている；
該絶縁層が、セラミック基材（ceramic  matrix）によって互いに結合された繊維で構成されたセラミックス基複合材料を含み、好ましくは該セラミックス基複合材料で構成されており、ここで、該繊維は好ましくは、セラミックス基複合材料の体積の３０％超及び／又は７０％未満である；
該繊維が、酸化物に基づく質量パーセンテージとして、５０％超のＡｌ２Ｏ３及び／又はＳｉＯ２及び／又はＺｒＯ２を含む酸化物材料で構成されている；
該繊維が、
質量で９５％超のアルミナで構成された繊維、
質量で９５％超のシリカで構成された繊維、
質量で９５％超のムライトで構成された繊維、及び
質量で９５％超のガラスで構成された繊維
の中から選択される；
該基材が、Ａｌ２Ｏ３及び／又はＳｉＯ２を含む；
該基材が、該基材に対する質量パーセンテージとして、６５％超のＡｌ２Ｏ３含量、及び／又は１５％超及び３５％未満のＳｉＯ２含量、及び／又はＡｌ２Ｏ３及びＳｉＯ２以外の３％未満の酸化物の含量を有する；
該セラミックス基複合材料が、酸化物の合計を１００質量パーセンテージとして、下記の化学分析：
ＳｉＯ２：４７％〜６７％、
Ａｌ２Ｏ３：３２％〜５２％
Ａｌ２Ｏ３及びＳｉＯ２以外の酸化物種：＜５％；
を示す；
該絶縁層が、２０℃〜５００℃で０．６Ｗ・ｍ−１・Ｋ−１よりも低い熱伝導率を示す；
該絶縁層が、第１のセラミックス基複合材料のシート、２０℃〜５００℃で２．０Ｗ・ｍ−１・Ｋ−１よりも低い熱伝導率を示す充填材料、及び第２のセラミックス基複合材料のシートを重ね合わせて含む、サンドイッチ構造を示す。
【００２５】
定義
明瞭化の為、「基礎」タックストーンと「絶縁された」タックストーンとは区別がなされ、ここで、該絶縁されたタックストーンは、該基礎タックストーンと、それを覆う、即ち、その下外面の部分に接触する、絶縁層とで構成されている。
【００２６】
横断面は、長さ方向に垂直な平面である。正中横断面は、半分の長さを通る横断面である。
【００２７】
「下（ｌｏｗｅｒ）」及び「上（ｕｐｐｅｒ）」、「内（ｉｎｔｅｒｉｏｒ）」及び「外（ｅｘｔｅｒｉｏｒ）」、「水平」及び「垂直」は、該絶縁されたタックストーンが、図１にある通り、ガラス炉内のその使用位置にある場合の、向き又は位置を云う。
【００２８】
「水平」及び「垂直」によって意味されることは、それぞれ、完全に水平な平面及び完全に垂直な平面に対して５°未満、又はさらに２°未満、又はさらに１°未満の角度を形成する向きである。
【００２９】
「電鋳」（electrocast）としばしば云われる「鋳造生成物（ｃａｓｔ  ｐｒｏｄｕｃｔ）」によって意味されることは、電気アーク炉内で適切な原材料の混合物を溶融することによって又は任意の他の適切な技法を使用することによって得られる液体状態にある組成物の、完全凝固によって得られる生成物である。
【００３０】
「焼結生成物（ｓｉｎｔｅｒｅｄ  ｐｒｏｄｕｃｔ）」によって意味されることは、適切な原材料を混合し、次に、この混合物を原形のまま成形し、得られた原材料成分を、この原材料成分の焼結を得るのに十分な温度で且つ時間にわたりベークすることによって得られる生成物であり、ここで、上記ベークは、使用中にイン・シチュー（ｉｎ  ｓｉｔｕ）で行われることが可能である。
【００３１】
「セラミックス基複合材料」又は「ＣＭＣ」によって意味されることは、慣用的な様式において、セラミック基材により固く互いに結合された繊維で構成された生成物である。
【００３２】
「セラミック」によって意味されることは、金属でも有機物でもない生成物である。本発明の文脈において、炭素はセラミック生成物であると見なされない。
【００３３】
「スキン」によって意味されることは、慣用的な様式において、凝固された場合に、型の壁面から５ミリメートル（ｍｍ）未満にある溶融物質から構成された溶融ブロックの周辺領域である。
【００３４】
表面は、上記表面から４センチメートル（ｃｍ）下の深さで測定された結晶密度の４倍超の、又はさらに６倍超の、又はさらに７倍超の、又はさらに９倍超の結晶密度を示す場合に、「スキンミクロ構造」（skin  microstructure）を示す。
【００３５】
表面の「結晶密度」は、該表面が、１ミクロンのグレードまで研磨布で研磨された後に、この表面の顕微鏡法スクリーンショット上で目に見える結晶をカウントすることによって決定される。各結晶は、ガラス質相によって境界が定められる。１２平方ミクロン超の表面積を示す結晶のみが、カウントされる。基礎タックストーンの表面がスキンミクロ構造を示すか否かを検証する為に、研磨された後にこの表面のスクリーンショット上で目に見える結晶がカウントされ、次に、該基礎タックストーンは、この表面から４ｃｍ下の深さで切り取られ、表面のスクリーンショット上で目に見える、従って露出した結晶が、この表面が研磨された後にカウントされる。
【００３６】
「機械加工」によって意味されることは、精密な表面幾何形状を得る為に、耐火性構成要素の表面が機械加工される研削動作である。慣用的に、且つ本発明のある特定の実施態様において、該機械加工は、少なくともスキンの除去をもたらす。
【００３７】
構成要素が、別の構成要素を「支持し」又は「の上に載置され」と云われる場合に、これら２つの構成要素は互いに対して支えられている。該２つの構成要素は接触しうる、又は中間要素によって、特には絶縁層によって、分離されうる。
【００３８】
該タンク面は、使用位置において、該タンクの上縁に「面する」表面、即ちこの縁部に実質的に平行に、この縁部の上方に及びすぐ近くに延在する表面、である。従って、該タンク面は、該タンクの縁部から最小距離にある外面上の点の集合によって画定される。それ故に、該タンク面、好ましくは水平である該タンク面、は、タンク脚の下水平面を区切る内縁３５を越えて、該タンクの外側に向かって延在しない（図２ｂ）。内縁３５は、特に、直角の角部を画定しうる。
【００３９】
明瞭化の為、酸化物の化学式が、組成物中のこれら酸化物の内容を示す為に使用される。例えば、「ＺｒＯ２」、「ＳｉＯ２」又は「Ａｌ２Ｏ３」は、これらの酸化物の内容を示し、「ジルコニア」、「シリカ」及び「アルミナ」は、それぞれＺｒＯ２、ＳｉＯ２、及びＡｌ２Ｏ３で構成されたこれらの酸化物の相を示す為に使用される。
【００４０】
他に指示されない限り、全ての酸化物の含量は、酸化物に基づく質量パーセンテージである。金属元素の酸化物の質量含量は、産業界で使用される通常の規則に従って、最も安定な酸化物の形で表される、この元素の総含量に関する。
【００４１】
ＨｆＯ２は、ＺｒＯ２から化学的に解離させることができない。しかしながら、本発明に従うと、ＨｆＯ２は、意図的に添加されない。ＨｆＯ２は、それ故に、酸化ハフニウムの微量のみを云い、この酸化物は常に、一般に５％よりも低い、一般に２％よりも低い、質量含量で、ジルコニアの供給源中に天然に存在する。基礎タックストーンにおいて、ＨｆＯ２の質量含量は、好ましくは５％未満、好ましくは３％未満、好ましくは２％未満、である。明瞭化の為に、酸化ジルコニア及び微量の酸化ハフニウムの総含量は、「ＺｒＯ２」又は「ＺｒＯ２＋ＨｆＯ２」として区別無しに示されうる。
【００４２】
酸化物含量の合計は、これらの酸化物の全てが存在することを意味しない。
【００４３】
「含む（ｃｏｍｐｒｉｓｅ）」又は「含む（ｃｏｎｔａｉｎ）」又は「示す（ｅｘｈｉｂｉｔ）」は、非限定的に解釈されるべきである。
【００４４】
本発明のさらなる特徴及び利点は、以下の詳細な記載を読むことから及び添付図面を研究することから、より明らかになるであろう。
【図面の簡単な説明】
【００４５】
【図１】図１は、ガラス炉の片側断面を概略的に示す。
【図２ａ】図２ａは、本発明に従う絶縁されたタックストーンの実施例の概略的斜視図であり、ここで、図示されている基礎タックストーンの形状は、慣用的なタックストーンの通常の形状である。
【図２ｂ】図２ｂは、本発明に従う絶縁されたタックストーンの実施例の、概略的斜視図であり、ここで、図示されている基礎タックストーンの形状は、慣用的なタックストーンの通常の形状である。
【図２ｃ】図２ｃは、本発明に従う絶縁されたタックストーンの実施例の、概略的斜視図であり、ここで、図示されている基礎タックストーンの形状は、慣用的なタックストーンの通常の形状である。
【図３】図３は、本発明の１つの好ましい実施態様における絶縁されたタックストーンの一つの実施例の概略的斜視図である。
【図４】図４は、絶縁層の高温耐性を測定する為に用いられる装置（setup）を概略的に示す。
【図５ａ】図５ａは、実施例を試験する為に用いられるデバイス（device）を示す。
【図５ｂ】図５ｂは、実施例を試験する為に用いられるデバイスを示す。
【図５ｃ】図５ｃは、実施例を試験する為に用いられるデバイスを示す。
【図５ｄ】図５ｄは、実施例を試験する為に用いられるデバイスを示す。
【図６ａ】図６ａは、実施例の第２の試験後の、本発明に従うタックストーンを示す。
【図６ｂ】図６ｂは、実施例の第２の試験後の、本発明に従わないタックストーンを示し、ここで、亀裂は、マーカーで特定されている。
【発明を実施するための形態】
【００４６】
本発明に従う絶縁されたタックストーンは、基礎タックストーン２０及び絶縁層４０を備えている。
【００４７】
基礎タックストーン
図１は導入部において既に記載されているので、導入部で部分的に記載されている図２ａを次に参照する。
【００４８】
該基礎タックストーン２０の形状は、慣用的なタックストーンとして知られている形状でありうる。
【００４９】
該基礎タックストーン２０の長さＬ２０は好ましくは、１０ｃｍ超であり且つ好ましくは１００ｃｍ未満である。その幅ｌ２０は好ましくは、３０ｃｍ超であり及び／又は１００ｃｍ未満であり、その高さｈ２０は好ましくは、１０ｃｍ超であり及び／又は５０ｃｍ未満である。
【００５０】
断面の横断面、即ち長さＬ２０の方向に垂直な面、において、上面２０５と下面２０３との間の中間に延在する線は、「軸Ｘ」と云われる。該基礎タックストーンの厚さｅ２０は、正中横断面に含有される該軸Ｘ上の点で、該点で軸Ｘに垂直に測定された最小寸法である。好適には、軸Ｘに沿った基礎タックストーンの平均厚さは１０ｃｍ超であり及び／又は５０ｃｍ未満である。好適には、この厚さは、該軸Ｘに沿って一定である。
【００５１】
好適には、任意の横断面で、基礎タックストーンの厚さは一定である。
【００５２】
基礎タックストーンは好ましくは、プロファイル断面であり、それは、横断面でのその寸法が、考慮される断面の横断面とは独立することを意味する。
【００５３】
図２の実施態様にある通り、上面及び／又は下面は、平坦な切子面（facets）からなりうる。
【００５４】
１つの好ましい実施態様（図３）において、該上面及び／又は該下面は、少なくとも１つの湾曲面を含む。
【００５５】
好適には、該基礎タックストーンの上遷移面２０２６−３は、上部構造脚とタンク脚との間に接合部を備えている部分において、湾曲した、即ち非平面の、いかなる鋭い縁部もない、且つ好適には、円形ベースの円筒の一部を含む又は該一部をも構成する、上接合面２１を画定する。好適には、示されている通り、この円筒部分は９０°（円筒のセグメントの４分の１）を超える角度で延在する。
【００５６】
好適には、この上接合面は、該上部構造脚の水平面、特に、該上部構造面を備えている水平面、及びタンク脚の水平面、特にタンク面、を接続する。
【００５７】
好適には、基礎タックストーンの下遷移面２０１４−１２は、上部構造脚とタンク脚との間に接合部を備えている部分において、鋭い縁部のない且つ好適には円形ベースの円筒の一部を含む又は該一部をも構成する、湾曲下接合面２３を画定する。好適には、示されている通り、この円筒部分は９０°を超えた角度で延在する。
【００５８】
好適には、この下接合面は、上部構造脚の水平面、特に敷設面を備えている水平面、及びタンク脚の水平面、特にタンク面を備えている水平面、を接続する。
【００５９】
一つの実施形態において、この円筒部分は、該上遷移面の円筒部分と実質的に同軸である。
【００６０】
該基礎タックストーンが型内での鋳造によって得られる場合に、該型は好ましくは、３Ｄ印刷によって生成され、それは鋭い縁部のない表面、特に上遷移面及び／又は下遷移面、特にこれらの遷移面、の円筒部分を、より容易に創出することが可能になるからである。それによって、該基礎タックストーンの機械強度が改善される。
【００６１】
該基礎タックストーンの端面２０１及び２０２は好ましくは、平面であり、特に不連続部分がなく、好ましくは互いに実質的に平行であり、好ましくは実質的に垂直である。
【００６２】
その上、一つの実施態様において、該基礎タックストーンの第１の端面及び第２の端面はそれぞれ、ほぞと、該ほぞに相補的な形状のほぞ穴とを画定し、従って使用位置において、該ほぞは、第１の隣接する基礎タックストーンのほぞ穴に収容され、従って上記ほぞ穴は、第２の隣接するタックストーンのほぞを収容する（オス／メス連結）。
【００６３】
該基礎タックストーンの化学組成は、慣用的なタックストーンで知られている組成でありうる。
【００６４】
該基礎タックストーンの質量の９５％超、好ましくは９７％超、好ましくは９９％超、好ましくは９９．５％超、好ましくは９９．９％超、が酸化物からなる。
【００６５】
好適には、該基礎タックストーンは、酸化物に基づく質量パーセンテージとして、Ａｌ２Ｏ３＋ＺｒＯ２＋ＳｉＯ２＞８０．０％である化学組成を示す。
【００６６】
一つの実施態様において、該基礎タックストーン、好ましくは鋳造される基礎タックストーン、は、酸化物に基づく質量パーセンテージとして、０．５％超であり、又はさらに１．５％超であり、又はさらに３．０％超であり、又はさらに４．０％超であり、又はさらに５．０％超であり、又はさらに６．０％超であり、及び／又は１０．０％未満、又はさらに９．０％未満、又はさらに８．０％未満のジルコニア安定化剤、特にＣａＯ及び／又はＹ２Ｏ３及び／又はＭｇＯ及び／又はＣｅＯ２、好ましくはＹ２Ｏ３及び／又はＣａＯ、好ましくはＹ２Ｏ３、を含む化学組成を示す。
【００６７】
一つの実施態様において、該基礎タックストーン、好ましくは鋳造される基礎タックストーン、は、酸化物の合計を１００質量パーセンテージとして、
Ａｌ２Ｏ３＋ＺｒＯ２＋ＳｉＯ２：８０．０％超であり、好ましくは８４．０％超であり、好ましくは８６．０％超であり、及び／又は９７．０％未満、若しくはさらに９５．０％未満、若しくはさらに９４．０％未満、
Ｙ２Ｏ３：５．０％未満、又はさらに４．０％未満、又はさらに３．０％未満、及び好ましくは０．５％超であり、又はさらに１．５％超であり、又はさらに２．０％超であり、
Ｎａ２Ｏ：０．１％超であり、若しくはさらに０．２％超であり、及び／又は１．５％未満、好ましくは１％未満、好ましくは０．６％未満、好ましくは０．５％未満、若しくはさらに０．４％未満、
Ｂ２Ｏ３：０．１％超であり、又はさらに０．２％超であり、及び０．６％未満、好ましくは０．５％未満、又はさらに０．４％未満、
Ａｌ２Ｏ３、ＺｒＯ２、ＳｉＯ２、Ｙ２Ｏ３、Ｎａ２Ｏ及びＢ２Ｏ３以外の酸化物種：１３．０％未満、好ましくは９．０％未満、好ましくは８．０％未満、好ましくは５．０％未満、又はさらに３．０％未満、又はさらに２．０％未満、又はさらに１．０％未満、又はさらに０．５％未満
である化学組成を示す。
【００６８】
一つの実施態様において、該基礎タックストーン、好ましくは鋳造される基礎タックストーン、は、酸化物の合計を１００質量パーセンテージとして、
ＺｒＯ２：１２．０％超であり、好ましくは２０．０％超であり、好ましくは２５．０％超であり、好ましくは３０．０％超であり、及び／又は４６．０％未満、好ましくは４２．０％未満、並びに
ＳｉＯ２：８．０％超であり、好ましくは１０．０％超であり、及び／又は２４．０％未満、好ましくは２０．０％未満、好ましくは１７．０％未満、並びに
Ａｌ２Ｏ３：３５．０％超であり、好ましくは４０．０％超であり、及び／又は６０．０％未満、好ましくは５５．０％未満、好ましくは５０．０％未満、並びに
Ａｌ２Ｏ３、ＺｒＯ２及びＳｉＯ２以外の酸化物種：１０．０％未満、好ましくは８．０％未満、好ましくは６．０％未満、又はさらに４．０％未満、又はさらに３．０％未満
である、
或いは、
ＺｒＯ２：８０．０％超であり、好ましくは８５．０％超であり、及び／又は９７．０％未満、好ましくは９６．０％未満；並びに
ＳｉＯ２：０．５％超であり、好ましくは１．０％超であり、好ましくは２．０％超であり、好ましくは３．０％超であり、及び／又は１５．０％未満、好ましくは１２．０％未満、好ましくは１０．０％未満、並びに
Ａｌ２Ｏ３：０．２％超であり、及び／又は３．０％未満、好ましくは２．０％未満、並びに
Ａｌ２Ｏ３、ＺｒＯ２及びＳｉＯ２以外の酸化物種：８．０％未満、好ましくは６．０％未満、好ましくは４．０％未満
である、
或いは、
Ａｌ２Ｏ３：９０．０％超であり、好ましくは９１．０％超であり、及び／又は９８．０％未満、好ましくは９７．０％未満、並びに
ＳｉＯ２：０．２％超であり、及び／又は７．０％未満、好ましくは６．０％未満、若しくはさらに４．０％未満、若しくはさらに３．０％未満、並びに
Ａｌ２Ｏ３及びＳｉＯ２以外の酸化物種：８．０％未満、好ましくは６．０％未満、好ましくは５．０％未満
である、
或いは、
ＺｒＯ２：６２．０％超であり、好ましくは６４．０％超であり、及び／又は７１．０％未満、好ましくは６９．０％未満、並びに
ＳｉＯ２：２６．０％超であり、好ましくは２８．０％超であり、及び／又は３６．０％未満、好ましくは３４．０％未満、並びに
ＺｒＯ２及びＳｉＯ２以外の酸化物種：６．０％未満、好ましくは４．０％未満、好ましくは３．０％未満
である、
或いは、
ＳｉＯ２：９０．０％超であり、好ましくは９３．０％超であり、並びに
ＳｉＯ２以外の酸化物種：１０．０％未満、好ましくは７．０％未満
である、
化学組成を好ましくは示す。
【００６９】
該タックストーンのミクロ構造は、慣用的なタックストーンで知られているミクロ構造でありうる。
【００７０】
好適には、該タックストーンは、鋳造生成物であり且つ下記の任意の特徴の１つ以上をさらに含みうる：
該タックストーンの下遷移面の少なくとも部分、好ましくは全て、が、スキンミクロ構造を示す；
炉内の環境に曝されることが意図されるタックストーンの表面の少なくとも部分、好ましくは全体、が、スキンミクロ構造を示す。特に、好ましくはタンク面及び／又は上遷移面の少なくとも部分、好ましくは全て、が、スキンミクロ構造を示す；
該基礎タックストーンの敷設面２０１４の少なくとも部分、好ましくは全て、好ましくは下面２０３の全て及び／又は上遷移面２０２６−３の全て若しくは部分、好ましくは上遷移面２０２６−３の少なくとも非水平部分、及び／又は外側面２０４の全て若しくは部分が、スキンミクロ構造を示す。従って、亀裂に対する耐性及び機械加工時間が改善される：
該基礎タックストーンの少なくとも上部構造面及び端面が、スキンミクロ構造を示さない；
スキンミクロ構造を持つ表面が、上記表面から４ｃｍ下の深さで測定された結晶密度の３０倍未満、又はさらに２５倍未満、又はさらに２０倍未満の結晶密度を示す；
該スキンミクロ構造を持つ表面、特に下遷移面の少なくとも部分は、平方ミリメートル（ｍｍ２）当たり１３０個超の結晶、好ましくはｍｍ２当たり１５０個超の結晶、好ましくはｍｍ２当たり１８０個超の結晶、好ましくはｍｍ２当たり２００個超の結晶、ｍｍ２当たり２３０個超の結晶、又はさらにｍｍ２当たり２５０個超の結晶、の結晶密度を示す；
該基礎タックストーンは、酸化物に基づく質量パーセンテージとして、８０．０％超のＺｒＯ２含量を有し、該スキンミクロ構造を持つ表面は、特に下遷移面の少なくとも一部で、ｍｍ２当たり６００個超の結晶、好ましくはｍｍ２当たり６５０個超の結晶、好ましくはｍｍ２当たり７００個超の結晶、好ましくはｍｍ２当たり８００個超の結晶、ｍｍ２当たり９００個超の結晶、ｍｍ２当たり１０００個超の結晶、又はｍｍ２当たり１１００個超の結晶、の結晶密度を示す；
該タックストーンは、酸化物に基づく質量パーセンテージとして、８０．０％超のＺｒＯ２含量を有し、スキンミクロ構造を持つ表面の上記結晶の平均等価直径は、特に下遷移面の少なくとも一部で、４５μｍ未満、好ましくは４０μｍ未満、及び／又は好ましくは２０μｍ超、若しくは３０μｍ超、である。
【００７１】
鋳造タックストーン、即ち、鋳造生成物として作製されたもの、の表面でスキンミクロ構造を得ることは、当業者に特に困難でない。特に、当業者は、溶融材料が凝固する速度を増加させることによって、ミクロ構造が該表面をより微細にされることができることを知っている。
【００７２】
溶融材料の浴が型内に注がれる場合に、該型の特性及び該型の温度は特に、スキンミクロ構造を得るのに十分速い冷却を確実にするように適合されうる。例えば、該型が最初に周囲温度にある場合に、該スキンミクロ構造は、該型の壁に接触した又は該型の壁の近傍にある表面に形成される。従って、通常の実施の一部として行われる場合とは異なり、このスキンが機械加工動作中に排除されない場合、スキンミクロ構造は、機械加工されていない基礎タックストーンの表面に従って得られる。
【００７３】
しかしながら、限られた機械加工（表面形成）は、該スキンミクロ構造が保持されることを可能にする。
【００７４】
一つの実施態様において、該基礎タックストーンは、ガラス炉の金属鋳造で固着させる為の固着デバイス４２を備えている。この固着デバイスは例えば、ネジ、フック、金属板、又は切欠きからなる。該固着デバイスは好ましくは、上部構造面から２０ｃｍ未満、好ましくは１０ｃｍ未満、好ましくは５ｃｍ未満、に付着され、又はさらに上部構造面に付着されている（図３）。
【００７５】
該基礎タックストーンは、焼結生成物でありうる。
【００７６】
勿論、本明細書で上記された寸法、形状及びミクロ構造は、非限定的である。
【００７７】
絶縁層
好適には、該絶縁層４０は、酸化物に基づく質量パーセンテージとして、Ａｌ２Ｏ３＋ＳｉＯ２＋ＺｒＯ２＋ＣａＯ＋Ｎａ２Ｏ＋ＭｇＯ＋Ｋ２Ｏ＋ＴｉＯ２＋Ｆｅ２Ｏ３＋ＨｆＯ２＋Ｐ２Ｏ５＋Ｙ２Ｏ３＞８５％である、好ましくは９０％超、又はさらに９５％超、である、化学組成を示す。
【００７８】
好適には、該絶縁層４０は、酸化物に基づく質量パーセンテージとして、Ａｌ２Ｏ３＋ＳｉＯ２＋ＺｒＯ２＋ＣａＯ＋Ｎａ２Ｏ＋ＭｇＯ＋Ｋ２Ｏ＋ＴｉＯ２＋Ｆｅ２Ｏ３＋ＨｆＯ２＞８０％である、好ましくは８５％超、好ましくは９０％超、又はさらに９５％超、である、化学組成を示す。
【００７９】
好適には、該絶縁層は、酸化物に基づく質量パーセンテージとして、Ａｌ２Ｏ３＋ＳｉＯ２＋ＺｒＯ２＋ＣａＯ＋ＨｆＯ２＞８０％である、好ましくは８５％超、好ましくは９０％超、又はさらに９５％超、である、化学組成を示す。
【００８０】
一つの実施態様において、該絶縁層は、酸化物に基づく質量パーセンテージとして、Ａｌ２Ｏ３＋ＳｉＯ２＞８０％である、好ましくは８５％超、好ましくは９０％超、又はさらに９５％超、である、化学組成を示す。
【００８１】
好適には、該絶縁層の質量の９０％超、好ましくは質量の９５％超、好ましくは質量の９８％超、好ましくは質量の９９％超、好ましくは質量の９９．５％超が、酸化物からなる。
【００８２】
好適には、該絶縁層４０は、
フェルト、好ましくはセラミック繊維で作製されたフェルト、であって、好ましくは８０質量％超、又はさらに８５質量％超、又はさらに９０質量％超、である、Ａｌ２Ｏ３＋ＳｉＯ２含量を示す上記フェルト、
絶縁パネル又は剛性のある繊維状絶縁パネル、
セラミックフォームであって、８０質量％超、又はさらに８５質量％超、又はさらに９０質量％超、である、Ａｌ２Ｏ３＋ＳｉＯ２含量を好ましくは示す上記セラミックフォーム、
セラミックス基複合材料（ＣＭＣ）であって、好ましくは、酸化物で構成されている、その質量の９０％超、好ましくはその質量の９５％超、好ましくはその質量の９８％超、好ましくはその質量の９９％超、好ましくはその質量の９９．５％超、を有する上記セラミックス基複合材料（ＣＭＣ）、
及びそれらの混合物
の中から選択される。
【００８３】
該絶縁層４０は、２．０Ｗ・ｍ−１・Ｋ−１未満、好ましくは１．８Ｗ・ｍ−１・Ｋ−１未満、好ましくは１．５Ｗ・ｍ−１・Ｋ−１未満、好ましくは１．３Ｗ・ｍ−１・Ｋ−１未満、好ましくは１Ｗ・ｍ−１・Ｋ−１未満、好ましくは０．９Ｗ・ｍ−１・Ｋ−１未満、好ましくは０．８Ｗ・ｍ−１・Ｋ−１未満、好ましくは０．７Ｗ・ｍ−１・Ｋ−１未満、好ましくは０．６Ｗ・ｍ−１・Ｋ−１未満、好ましくは０．５Ｗ・ｍ−１・Ｋ−１未満、の熱伝導率を、２０℃〜５００℃、好ましくは２０℃〜６００℃、好ましくは２０℃〜７００℃、好ましくは２０℃〜８００℃、好ましくは２０℃〜９００℃、好ましくは２０℃〜１０００℃、で示す。
【００８４】
好適には、該絶縁層４０は、下遷移面２０１４−１２の４０％超、６０％超、７０％超、８０％超、９０％超、又はさらに１００％、を覆う。
【００８５】
下面に含まれ且つ絶縁層によって覆われる、即ちその層に接触する、基礎タックストーンの表面は、「絶縁された面」と呼ばれる。
【００８６】
該絶縁された面は、該基礎タックストーンの敷設面２０１４及びタンク面２０１２を接続する、下遷移面２０１４−１２の少なくとも一部の上に、好ましくは下遷移面２０１４−１２全体に、延在する。
【００８７】
図２ｃに示されている通り、該絶縁層は、下遷移面２０１４−１２の敷設面に至るまで必ずしも延在しない。しかしながら、好適には、絶縁層は、敷設面から３０ｍｍ未満、好ましくは２０ｍｍ未満、好ましくは１０ｍｍ未満まで、好ましくは延在する。好適には、絶縁された面は、敷設面に至るまで、即ち、少なくとも、図２ａ、図２ｂ及び図３に示されている線４４に至るまで延在する。
【００８８】
このように、示されている実施態様において、該絶縁された面は、上部構造脚によって画定された下遷移面２０１４−１２の水平部分の少なくとも一部の上に、少なくとも敷設面２０１４に達するまで、延在する。
【００８９】
一つの実施形態において、該絶縁された面は、敷設面を部分的にも覆うまでは延在しない（図２ａ及び図２ｂ）。
【００９０】
一つの実施態様において、該絶縁された面は、図３に示されている通り、敷設面まで部分的に又は全体的にさえも延在する。従って、使用位置において（図１）、それは、敷設面２０１４と金属構造物１４との間に挟まれる。該絶縁層が剛性である場合に、該敷設面と該金属構造物との間に該絶縁層が挟まれることは、この絶縁層が、該基礎タックストーンに付着させる必要なしに、該絶縁された面に対して有利に保持されることを可能にする。
【００９１】
該絶縁された面は、特に、敷設面の５０％、６０％、７０％、８０％、９０％、を超えて、又はさらには１００％、にわたり延在しうる。
【００９２】
好適には、該絶縁された面は、図２ａに示されている通り、上部構造脚及びタンク脚を接続する少なくとも下接合面２３に延在する。
【００９３】
好適には、該絶縁された面は、少なくとも敷設面に至るまで及び少なくとも接合面に至るまで延在する。この実施態様は、使用中に、亀裂が出現するのを防止する為に特に有効である。
【００９４】
一つの実施態様において、該絶縁された面は、タンク脚の側の下接合面２３を越えて、タンク脚の側に延在しない。従って、図２ｂにおいて、該絶縁された面は、タンク脚の下水平面に、即ち下縁３５を越えて、延在せず、そして、このことが、絶縁プレートブロックの実現を容易にする。
【００９５】
１つの好ましい実施形態において、該絶縁された面は、敷設面の全体にわたって且つ下縁３５に至るまで延在する。
【００９６】
別の実施形態において、該絶縁された面は、タンク脚の側に、下接合面２３を越えて延在する。従って、図２ａに示されている実施形態において、該絶縁された面は、タンク脚の下水平面を部分的に覆う。
【００９７】
好適には、図２ａに示されている通り、該絶縁された面は、タンク面に至るまで延在する。しかしながら、好適には該、絶縁された面は、タンク面を部分的にも覆う限り、即ち図２ａ、図２ｂ及び図３に示されている線４６を越えて、タンク脚の側に延在しない。
【００９８】
１つの好ましい実施態様において（図２ａ）、該絶縁された面は、該基礎タックストーンの下遷移面２０１４−１２の全てに延在する。
【００９９】
１つの好ましい実施態様において、該絶縁された面は、敷設面の全体の上に、且つ該基礎タックストーンの下遷移面２０１４−１２の全てに延在する。
【０１００】
好適には、該絶縁された面は、連続的な、即ち１つの単一片、である。
【０１０１】
該絶縁層は、従来技術の任意の既知の手段によって、該絶縁された面上で保持されうる。
【０１０２】
好適には、該絶縁層は、該基礎タックストーンに固く付着され、即ちそれと共にモノリシックホールを形成し、炉の製造中の取扱いを容易にする。該絶縁層は好ましくは、図２ａの通り、該絶縁された面に結合される。
【０１０３】
好適には、該絶縁された面に絶縁層を付着する為に使用される接着剤は、好ましくは液体の形で適用される、セラミック粉末及び結合剤の混合物の中から選択される。
【０１０４】
好適には、該粉末は、粉末化されたアルミナ及び／又はシリカ及び／又はムライトである。好適には、該結合剤は、コロイド状シリカ、ケイ酸ナトリウム、有機樹脂、有機接着剤、及びそれらの混合物の中から選択される。使用される接着剤はまた、市販の接着剤、例えばＵｎｉｆｒａｘ社からのＦｉｘｗｏｏｌ  ＦＸ接着剤、でありうる。
【０１０５】
一つの実施形態において、該絶縁された面は、絶縁層４０の付着が改善されるよう、局所的に構成されている。例えば、１つ以上の付着ゾーンを創出する為に、それ自体が閉じている１つ以上のスコアリング、例えば円形が、形成されうる。
【０１０６】
絶縁された面はまた、固定具を用いて、例えば、敷設面２０１４と内縁３５との間に含まれる下遷移面２０１４−１２を画定するリセス部に収容されるブラケットを用いて、該絶縁層を上記面と挟むように、付着されうる。
【０１０７】
好適には、該絶縁層４０は、好ましくは一定である、４０ｍｍ未満、好ましくは３２ｍｍ未満、好ましくは２８ｍｍ未満、好ましくは２２ｍｍ未満、若しくはさらに１８ｍｍ未満、若しくは１５ｍｍ未満、及び／又は好ましくは３ｍｍ超、好ましくは５ｍｍ超、好ましくは１０ｍｍ超、の平均厚さを示す。
【０１０８】
好適には、該絶縁層４０は、自立する為に、即ち周囲温度で取り扱われるときにその形状を維持する為に、十分な剛性を示す。好適には、該絶縁された面の形状を補完する形状を有する。
【０１０９】
該絶縁層４０は好ましくは、セラミック繊維、特にアルミナ及び／又はシリカ及び／又はジルコニア及び／又はガラス繊維、好ましくは浸出ガラス繊維、を含む。
【０１１０】
好適には、該絶縁層は、ＣＭＣを含み、好ましくはＣＭＣで構成されている。有利には、ＣＭＣは、衝撃に耐えるのに十分な機械強度、並びに容易に取り扱われるのに及び変形することなく基礎タックストーンと組み立てられるのに十分な剛性を有する。
【０１１１】
好適には、ＣＭＣは、下記の任意の特徴の１つ以上を含む：
好適には、ＣＭＣは焼結される；
ＣＭＣは、アルキメデスの推力の原理に従う吸水法によって測定された、２５％超、好ましくは３０％超、且つ４５％未満、好ましくは３５％未満の、開放多孔度を示す；
ＣＭＣの質量の９０％超、好ましくは質量の９５％超、好ましくは質量の９８％超、好ましくは質量の９９％超、好ましくは質量の９９．５％超、が酸化物からなる；
好適には、ＣＭＣは、繊維を３０体積％超、好ましくは４０体積％超、好ましくは５０体積％超、好ましくは６０体積％超、及び／又は７０体積％未満を含む；
繊維は、Ａｌ２Ｏ３及び／又はＳｉＯ２及び／又はＺｒＯ２を好ましくは５０質量％超、好ましくは６０質量％超、又はさらに７０質量％超、又はさらに８０質量％超、又はさらに９０質量％超、含む、酸化物材料で構成される；
繊維は、アルミナが９５質量％超、好ましくは９８質量％超、好ましくは９９質量％超、好ましくは実質的に１００質量％で構成された繊維、シリカが９５質量％超、好ましくは９８質量％超、好ましくは９９質量％超、好ましくは実質的に１００質量％、好ましくは非晶質シリカが９５質量％超、好ましくは９８質量％超、好ましくは９９質量％超、好ましくは実質的に１００質量％で構成された繊維、ムライトが９５質量％超、好ましくは９８質量％超、好ましくは９９質量％超、好ましくは実質的に１００質量％で構成された繊維、ガラス、好ましくは浸出ガラスが９５質量％超、好ましくは９８質量％超、好ましくは９９質量％超、好ましくは実質的に１００質量％、で構成された繊維から選択される繊維である；
繊維は好ましくは、フィラメントの形に束ねられ、フィラメントは典型的には、数百本〜数千本の繊維を含む；
繊維、好ましくはフィラメント、は、好ましくは連続的であり、５０ｍｍ超の又はさらに１００ｍｍ超の長さを示す。
【０１１２】
一つの実施態様において、繊維、好ましくはフィラメント、は、織布（横フィラメント及び縦フィラメントを有する）の又はマット（不織）の形に配置される。好適には、織布及び／又はマットは、基礎タックストーンの絶縁された面に実質的に平行に延在するような手法でＣＭＣに配置される；
該基材は、質量パーセンテージとして、９０％超、好ましくは９５％超、好ましくは９９％超の酸化物で構成され；好適には、該基材は酸化物でほぼ全体が構成されている；
該基材は、Ａｌ２Ｏ３及び／又はＳｉＯ２を含む；
好適には、該基材はＡｌ２Ｏ３及びＳｉＯ２を含む；
好適には、該基材中のＡｌ２Ｏ３含量は、該基材に対する質量パーセンテージとして、６５％超であり、好ましくは７０％超、である；
好適には、該基材中のＳｉＯ２含量は、該基材に対する質量パーセンテージとして、１５％超であり、好ましくは２０％超であり、及び／又は３５％未満であり、好ましくは３０％未満である；
好適には、該基材中のＡｌ２Ｏ３及びＳｉＯ２以外の酸化物の含量は、該基材に対する質量パーセンテージとして、３％未満、好ましくは２％未満、好ましくは１％未満、である；
好適には、Ａｌ２Ｏ３含量は、６０％超であり、好ましくは６５％超である；
一つの実施形態において、Ａｌ２Ｏ３及びＳｉＯ２の総含量は、酸化物に基づく基材の質量パーセンテージとして、８０％超であり、好ましくは８５％超であり、好ましくは９０％超であり、好ましくは９５％超である；
一つの実施態様において、該基材中のシリカは非晶質である；
一つの実施態様において、ＣＭＣは、酸化物の合計を１００質量パーセンテージとして、下記の化学分析を示す：
ＳｉＯ２：４７％〜６７％、
Ａｌ２Ｏ３：３２％〜５２％、
Ａｌ２Ｏ３及びＳｉＯ２以外の酸化物種：＜５％、好ましくは＜４％、好ましくは＜３％、好ましくは２％；
ＣＭＣは、２０℃〜５００℃、好ましくは２０℃〜６００℃、で、１．３Ｗ・ｍ−１・Ｋ−１未満、好ましくは１Ｗ・ｍ−１・Ｋ−１未満、好ましくは０．９Ｗ・ｍ−１・Ｋ−１未満、好ましくは０．８Ｗ・ｍ−１・Ｋ−１未満、好ましくは０．７Ｗ・ｍ−１・Ｋ−１未満、好ましくは０．６Ｗ・ｍ−１・Ｋ−１未満、好ましくは０．５Ｗ・ｍ−１・Ｋ−１未満、の熱伝導率を有する；
ＣＭＣは、１．４ｇ／ｃｍ３超の、又はさらに１．５０ｇ／ｃｍ３超の、及び／又は２ｇ／ｃｍ３未満の、好ましくは１．９ｇ／ｃｍ３未満の、好ましくは１．８０ｇ／ｃｍ３未満の、見掛けの密度を有する。
【０１１３】
一つの実施態様において、該絶縁層は、第１のシート、充填材料、及び第２のシートを重ね合わせて含む、サンドイッチ構造を示す。
【０１１４】
該第１のシート及び該第２のシートは、好ましくは両端に管開口を、又はその端部の１つにスリーブ開口を、又は封止されたシェルを形成するような手法で、互いに付着されうる。
【０１１５】
該第１のシート及び該第２のシートの少なくとも１つ、好ましくはそれぞれ、は、ＣＭＣで作製される。
【０１１６】
該第１のシート及び該第２のシートの少なくとも１つ、好ましくはそれぞれ、は、２ｍｍ超の、好ましくは３ｍｍ超の、好ましくは５ｍｍ超の、厚さを示す。
【０１１７】
該充填材料は好ましくは、２０℃〜５００℃、好ましくは２０℃〜６００℃、好ましくは２０℃〜７００℃、好ましくは２０℃〜８００℃、好ましくは２０℃〜９００℃、好ましくは２０℃〜１０００℃、で、２．０Ｗ・ｍ−１・Ｋ−１未満、好ましくは１．８Ｗ・ｍ−１・Ｋ−１未満、好ましくは１．５Ｗ・ｍ−１・Ｋ−１未満、好ましくは１．３Ｗ・ｍ−１・Ｋ−１未満、好ましくは１Ｗ・ｍ−１・Ｋ−１未満、好ましくは０．９Ｗ・ｍ−１・Ｋ−１未満、好ましくは０．８Ｗ・ｍ−１・Ｋ−１未満、好ましくは０．７Ｗ・ｍ−１・Ｋ−１未満、好ましくは０．６Ｗ・ｍ−１・Ｋ−１未満、好ましくは０．５Ｗ・ｍ−１・Ｋ−１未満、の熱伝導率を示す。好適には、該充填材料は、該第１のシート及び該第２のシートの場合よりも低い熱伝導率を示す。
【０１１８】
該充填材料は、固く又はばらの、例えば、中空アルミナビーズ、繊維ウール、例えばアルミナウール、の形をとりうる。
【０１１９】
好適には、該絶縁層４０は、３ＭＰａ超の、好ましくは６ＭＰａ超の、好ましくは１０ＭＰａ超の、規格ＡＳＴＭ  Ｃ１３４１−１３に従い測定された３点曲げ降伏強度を示すような手法で構成されている。有利には、該絶縁層の機械強度、特にその衝撃強さ、は、それによって改善される。
【０１２０】
好適には、これは絶縁層４０が該基礎タックストーンのタンク脚の下面（図中、タンク脚の下水平面）の少なくとも一部の上に配置されたときに必須であるが、絶縁層は、４００℃よりも高い、好ましくは６００℃よりも高い、好ましくは８００℃よりも高い、好ましくは１０００℃よりも高い、高温耐性を有するような手法で構成されている。有利には、該絶縁されたタックストーンの安定性がそれによって改善される。
【０１２１】
温度Ｔに対する、該絶縁されたタックストーンの厚さｅの絶縁層の高温耐性は、下記の方法を使用して決定される：５００ｍｍに等しい長さａ、４００ｍｍに等しい幅ｂ、及び厚さｅの、上記絶縁層の試験片が、図４に示されている装置に従い、電気炉内で、６０ｍｍに等しい厚さのＲＩ３４で作製された、寸法χが２５０ｍｍに等しいレンガ４８上に置かれる。この装置において、ＲＩ３４レンガの１つは、該絶縁されたタックストーンが使用位置にあるときの金属構造物のように、絶縁層に対して向きを定められる。
【０１２２】
次に、下記の熱サイクルが行われる：
周囲温度が、５０℃／時に等しい速度で温度Ｔまで上昇させられ、
温度Ｔが２４時間維持され、
且つ、次に、５０℃／時に等しい速度で周囲温度まで低下させられる。
【０１２３】
完全冷却後、プレートの、各対角線に沿って測定された撓みを用いて推定された、それ自体の重量下での変形が決定される。該絶縁層は、シートのそれ自体の重量下の変形が５ｍｍ未満又はそれに等しい場合、温度Ｔを超えて、高温耐性を示すと見なされる。
【０１２４】
該絶縁されたタックストーンの厚さｅの絶縁層の圧縮強度を測定する為に、５０×５０×１０ｍｍ３に等しい寸法の試験片をこのタックストーンの絶縁層から得るが、１０ｍｍの厚さは厚さｅの方向にある。
【０１２５】
次に、試験片の５０×５０ｍｍ２の表面積の全体に、周囲温度で、厚さの方向に、０．１ｍｍ／分の変位速度で負荷がかけられる。この負荷は、試験片が曲がるまで増大させられる。圧縮強度は、ニュートンを、上記負荷がかけられる表面積（この場合、２５ｃｍ２）で割った値で表される上記負荷に等しい。
【０１２６】
好適には、該絶縁層４０は、５ＭＰａ超の、好ましくは１０ＭＰａ超の、例えばこれまでに記載されているように測定される圧縮強度を、示す通りの手法で構成されている。
【０１２７】
厚さｅの絶縁層の圧縮破砕強度を測定する為に、５０×５０×１０ｍｍ３に等しい寸法の試験片が抽出され、厚さ１０ｍｍは、厚さｅの方向にある。
【０１２８】
次に、負荷が、周囲温度で、試験片の５０×５０ｍｍ２の表面積全体に、厚さ方向に、０．１ｍｍ／分に等しい変位速度でかけられる。負荷は、試験片の厚さが半分に低減されるまで（又は言い換えれば、５ｍｍ）、増大させられる。圧縮破砕強度は、ニュートンを、上記負荷がかけられる表面積（この場合、２５ｃｍ２）で割った値で表される、得られた負荷に等しい。
【０１２９】
慣用的に、金属構造物のタックストーンを絶縁する為に、繊維のマット（「絶縁マット」）からなる絶縁層を使用する。これらの層とは異なり、絶縁層４０は好ましくは、例えばこれまでに記載されているように測定された、１０ＭＰａ超の圧縮破砕強度を有し、それによって上部構造の安定性が改善される。
【０１３０】
好適には、該絶縁層４０は、例えばこれまでに記載されるように測定された、２０ＭＰａ超の、好ましくは３０ＭＰａ超の、好ましくは５０ＭＰａ超の圧縮破砕強度を示すような手法で構成され、それによって上部構造の安定性が改善する。
【０１３１】
従って、該絶縁層４０は、慣用的にタックストーンと金属構造物との間に置かれた繊維のマット（「絶縁マット」）からなる絶縁層の場合超の圧縮破砕強度を示す。
【０１３２】
好適には、該絶縁層４０は、熱衝撃に対して高い耐性を示すような手法で構成されている。
【０１３３】
好適には、該絶縁層４０は、ソーダ含有蒸気からの腐食に対して高い耐性を示すような手法で構成されている。有利には、ガラス炉内でのその耐用年数が、それによって延ばされる。
【０１３４】
ＣＭＣの使用、特にこれまでに記載されるタイプのＣＭＣの使用は、これらの性質を実現する為に特に十分適している。
【０１３５】
製造
タックストーンを製造する為の慣用的な方法の全てが用いられることができる。
【０１３６】
ＣＭＣを得ることが可能な製造方法の全てが用いられることができる。
【０１３７】
製造する方法は、特に下記の工程、
乾燥及び／又は焼結後、織布又はマットの集合体、好ましくはフィラメントの織布又はマットの集合体に、基材を形成することが可能なスラリーを含浸させること；
上記織布及び／又はマットを層状化すること、ここで、上記層状化は、加圧、又は真空形成によって生成できるものである、
を含みうる。
【０１３８】
織布又はマットは、様々な織布又はマットのフィラメントの実質的に全てが、特に所望の機械的性質に従い、同じ方向、又は異なる方向、例えば４５°、を示すように、層状化されうる。該層状化は、タックストーンの絶縁された面のプロファイルを示す固い支持体上で、上記絶縁された面の場合に近いプロファイルを有するＣＭＣが得られるように、行われることができる。
【０１３９】
絶縁層が固い場合に、その形状は好ましくは、絶縁された面に併せて調整される。この形状は、絶縁層を製造する為に使用される方法の結果となりうるものであり、又は引き続き、例えば機械加工によって又は変形によって得られるものになりうる。
【０１４０】
一つの実施態様において、該基礎タックストーン及び／又は該絶縁層は、原材料のままにある間、即ち焼結される前に、使用位置に配置される。該基礎タックストーンは、好ましくはコンクリートの形をとる。次に、該基礎タックストーン及び／又は該絶縁層の焼結は、イン・シチュー（ｉｎ  ｓｉｔｕ）で炉内で行われる。
【０１４１】
実施例
使用中に受ける応力負荷を再現する為に、Ｌ字形断面のプロファイル断面の形を示す、２７０ｍｍに等しい長さＬ２０、６２５ｍｍに等しい幅ｌ２０、２３０ｍｍに等しい高さｈ２０、及び１７０ｍｍに等しい厚さｅ２０（図２ａ）を有する基礎タックストーンが、図５ａ、図５ｂ、図５ｃ及び図５ｄに示されている通り、動作条件が再創出される炉内に置かれる。図５ａ及び図５ｂは、本発明に従うものではないタックストーン及び本発明に従うタックストーンをそれぞれ、上記タックストーンの正中横断面で試験する為の試験装置の、断面を示す。寸法ｔ、ｕ、ｗ、ｙ及びｚはそれぞれ、４４０ｍｍ、１６０ｍｍ、１６０ｍｍ、３３０ｍｍ及び５００ｍｍに等しい。図５ｃ及び図５ｄは、タックストーン用の装置の斜視図を示す。
【０１４２】
断続的に、圧力４ｂａｒ及び周囲温度（２０℃）の空気が、その一端が閉じられている２５ｍｍに等しい内径の且つ幅４．５ｍｍ及び長さ２７０ｍｍのスロットを含むアルミナダクトを介して、タックストーンの下遷移面に吹き付けられ、この空気は、図５ａ及び図５ｂの矢印５６によって示される方向に逃げることが可能である。
【０１４３】
各タックストーンの敷設面は、ＲＩ３４レンガの２列５０１及び５０２上に載置され、そのタンク面はＲＩ３４レンガの列５２上に載置され、これらのレンガは、６０ｍｍに等しい厚さを示す。ＲＩ３４レンガ５４１及び５４２は、各列が６０ｍｍに等しい厚さを有する２列のＲＩ３０レンガ上に載置される。
【０１４４】
タックストーンの端面のみが機械加工される。他の表面は、鋳造されたままであり、スキンミクロ構造を示す。端面は、ＲＩ２８レンガの１層及びＲＩ３０レンガの２層で作製された垂直壁（２つの壁の１つのみが、図５ｃに示されている）であって、レンガの各層が６０ｍｍに等しい厚さを有するものによって断熱される。
【０１４５】
１２ｍｍに等しい厚さを示し且つＵｎｉｆｒａｘ社により販売されているＩｎｓｕｌｆｒａｘ（商標）フェルト５５、それに続く６０ｍｍに等しい厚さを示すＲＩ３０レンガの列５７は、各基礎タックストーンの上部構造面に置かれる。
【０１４６】
ＲＩ２８、ＲＩ３０、及びＲＩ３４レンガは、Ｓａｉｎｔ−Ｇｏｂａｉｎ  Ｐｅｒｆｏｒｍａｎｃｅ  Ｃｅｒａｍｉｃｓ  ＆  Ｒｅｆｒａｃｔｏｒｉｅｓ社により販売されている。
【０１４７】
試験は、Ｓａｉｎｔ−Ｇｏｂａｉｎ  ＳＥＦＰＲＯ社により販売されるものと全く同一の材料から作製された、並べられた２つの基礎タックストーンに関して実行され、これらの基礎タックストーンの１つは、絶縁層がなく且つ参照として働き、基礎タックストーンの１つは絶縁層で覆われ、該絶縁された面は、敷設面の全体を経て下遷移面の全てに延在して、絶縁されたタックストーンを構成するようになる。絶縁層は、１２ｍｍに等しい一定の厚さ及び２０℃〜１０００℃で０．５Ｗ・ｍ−１・Ｋ−１未満の熱伝導率を示す、Ｕｎｉｆｒａｘ社により販売されているＩｎｓｕｌｆｒａｘ（商標）フェルトで作製される。Ｕｎｉｆｒａｘ社により販売されているＦｉｘｗｏｏｌ（商標）ＦＸを使用して所定位置に結合される。
【０１４８】
その場所が図５ｃにおいて示されている熱電対Ｔは、２つのタックストーンの上遷移面の側の温度が調節されることができるように、ガスバーナーを制御する為に使用される。
【０１４９】
実施される試験は下記の通りであり、温度は熱電対Ｔを使用して制御される：
温度が、空気の吹付けなしに、周囲から１４００℃に、２５℃／時の速度で上昇させられる、
温度が、空気の吹付けなしに、１４００℃で１時間維持される、
温度が、空気の吹付けと共に、１４００℃で６時間維持される、
温度が、空気の吹付けなしに、１４００℃で６時間維持される、
２つの直前のフェーズが続けて５回繰り返される、
温度が、２５℃／時の速度で周囲まで低下させられる。
【０１５０】
タックストーンに対する損傷が、目視検査によって評価される。試験の前後に行われるこの検査は、存在しうる任意の亀裂の存在を明らかにすることが可能である。
【０１５１】
生成物のミクロ構造の分析及び特徴付けは、画像解析ソフトウェアｉｍａｇｅＪに連結されたＲｉｃｈｅｒｔ  Ｐｏｌｙｖａｒ  ２型の光学顕微鏡を使用して、好ましくは×５の倍率を使用して、行われることができる。該画像解析ソフトウェアは、独立した結晶（即ち、ガラス質相によって取り囲まれた結晶）を単離させ、それらの表面積を決定することができる。特に、遊離ジルコニアの又はアルミナ−ジルコニア共晶体の結晶を区別することが可能である。その表面積が１２平方ミクロン超の結晶のみが保持される。
【０１５２】
スキンミクロ構造を持つｍｍ２表面積当たりの結晶の数（Ｎｃ：number  of  crystals）（Ｎｃ−表面：Nc-surface）及び試験片の内部４ｃｍに位置する表面での結晶の数（Ｎｃ−内部：Nc-internal）が、評価される。所与の値は、４組の測定値の平均に該当する。Ｎｃ−表面とＮｃ−内部との比が計算される。４よりも高い比は、スキンミクロ構造であることを示す。
【０１５３】
生成物の化学分析は、その量が０．５％を超えない元素並びにホウ素及びリチウムに関して、分析がなされる材料が１０００℃で１時間か焼された後に「誘導結合プラズマ」又はＩＣＰを使用して測定する。他の元素の含量を決定する為に、分析される材料のビーズは、材料を溶融することによって製造され、次に、化学分析が、Ｘ線蛍光を使用して行われる。
【０１５４】
絶縁層の熱伝導率は、熱拡散率、見掛けの密度、及び質量−比熱容量の積によって慣用的に与えられる。
【０１５５】
絶縁層の拡散率は、電力１０００Ｗのハロゲンランプを使用するフラッシュ法を使用して測定される。
【０１５６】
見掛けの密度は、絶縁層の既知の見掛けの体積を計量することによって決定され、ここで、見掛けの密度は、上記計量の結果と上記見掛けの体積との比である。
【０１５７】
質量比熱容量は、示差走査熱量測定（すなわち、ＤＳＣ：differential  scanning  calorimetry）によって測定される。
【０１５８】
実行される試験は、参照タックストーンが試験後に、下遷移面及びタンク面に位置付けられた２つの亀裂を示し、その長さは１００ｍｍよりも長く、開口が０．５〜１ｍｍであることを示している。本発明に従う絶縁されたタックストーンは、亀裂を示さない。
【０１５９】
第２の試験は、Ｓａｉｎｔ−Ｇｏｂａｉｎ  ＳＥＦＰＲＯ社により販売されるものと全く同一の材料ＥＲ１６８１から作製された、並んで位置決めされた２つの基礎タックストーンで行われる。
【０１６０】
基礎タックストーンの第１には絶縁層がなく、参照として働く。
【０１６１】
基礎タックストーンの第２は絶縁層で覆われ、絶縁された面は敷設面全体及び下遷移面全体に延在し、従って、本発明に従う絶縁されたタックストーンを構成するようになる。
【０１６２】
絶縁層は、１３ｍｍに等しい一定の厚さ、２０℃〜５００℃で０．６Ｗ・ｍ−１・Ｋ−１未満の熱伝導率を示す、セラミックス基複合材料（ＣＭＣ）で構成されている。このＣＭＣは、その質量の４４％が、９０質量％超であるシリカ含量を有する浸出ガラス繊維、並びに補完の為にアルミナ及びシリカ基材で作製された、織布で構成されている。このＣＭＣは、３８％に等しい開口多孔度、１．６５ｇ／ｃｍ３に等しい見掛けの密度、４２％に等しいＡｌ２Ｏ３含量、５７％に等しいＳｉＯ２含量、及び１％に等しい他の酸化物の含量を示し、Ａｌ２Ｏ３、ＳｉＯ２、及び他の酸化物の含量は、上記セラミックス基複合材料の酸化物に基づく質量パーセンテージとして表される。
【０１６３】
試験後、本発明に従う絶縁されたタックストーン（図６ａ）は実質的に亀裂を示さず、それに対して参照タックストーン（図６ｂ）は亀裂だらけになり、該亀裂は、図中、より目に見えるようにそれらを黒色マーカーで識別されている。
【０１６４】
ここで明らかである通り、本発明は、亀裂に対する耐性を改善することを可能にし、従って、炉の寿命を延ばす。
【０１６５】
当然ながら、本発明は、単なる例として与えられた実施例によって制限されるものではない。また、記載される実施形態は単なる例であり、特に、それによって本発明の範囲から逸脱することなく技術的均等物で置き換えることにより修正されることができることは、言うまでもない。
【図１】
2021521083.tif 000003
【図２ａ】
2021521083.tif 000004
【図２ｂ】
2021521083.tif 000005
【図２ｃ】
2021521083.tif 000006
【図３】
2021521083.tif 000007
【図４】
2021521083.tif 000008
【図５ａ】
2021521083.tif 000009
【図５ｂ】
2021521083.tif 000010
【図５ｃ】
2021521083.tif 000011
【図５ｄ】
2021521083.tif 000012
【図６ａ】
2021521083.tif 000013
【図６ｂ】
2021521083.tif 000014
【国際調査報告】
2021521083.tif 000015
2021521083.tif 000016
2021521083.tif 000017
2021521083.tif 000018